СПОСОБ РЕМОНТА ЛОПАСТИ ВИНТА ГАЗОТУРБИННОГО ДВИГАТЕЛЯ

1. Способ ремонта лопасти винта (10) газотурбинного двигателя, в частности, вентилятора газотурбинного двигателя, причем эта лопасть содержит перо (12) из композиционного материала с органической матрицей и металлический защитный элемент (14), приклеенный на передней кромке пера, при этом металлический защитный элемент (14) имеет поврежденную зону (20), при этом способ содержит этап восстановления поврежденной зоны (20) путем нанесения металлического материала на эту поврежденную зону (20) и лазерного расплавления материала и этап выравнивания поврежденной зоны (20) посредством механической обработки наплавленного материала, отличающийся тем, что перед упомянутыми этапами восстановления и выравнивания способ содержит этап коррекции передней кромки пера (12) и этап охлаждения всего упомянутого пера (12).
2. Способ по п. 1, в котором этап коррекции осуществляют перед или одновременно с этапом охлаждения.
3. Способ по п. 1 или 2, в котором этап коррекции осуществляют при помощи подвижного щупа (27).
4. Способ по одному из предыдущих пунктов, в котором перо (12) охлаждают до температуры, составляющий от +20°С до -20°С, предпочтительно от 0 до -20°С.
5. Способ по одному из предыдущих пунктов, в котором охлаждение производят криогенным методом или за счет эффекта Пельтье.
6. Способ по одному из предыдущих пунктов, в котором металлический защитный элемент (14) содержит две боковые полки (14а,14b), проходящие соответственно на корытце и на спинке пера, и носок (14с), соединяющий обе полки, при этом поврежденная зона (20) находится на носке (14с).
7. Способ по любому из пп. 1-6, в котором температурный порог определяют заранее, и этот температурный порог соответствует максимальной температуре, допустимой для клея и/или пера, при этом лазерное расплавление осуществляют при помощи машины, параметры которой устанавливают таким образом, чтобы клей и/или перо не могли достигнуть этого порога.
8. Способ по п. 7, в котором порог равен 120°С.
9. Способ по одному из предыдущих пунктов, в котором наносимый материал идентичен материалу защитного элемента.
10. Способ по п. 9, в котором наносимым материалом является TA6V.
11. Способ по любому из пп. 1-8, в котором наносимым материалом является карбид титана (TiC).
12. Способ по одному из предыдущих пунктов, в котором по меньшей мере во время этапа восстановления лопасть (10) удерживают на опоре (24) таким образом, чтобы зона (20) была ориентирована вверх.
13. Способ по любому из пп. 1-12, в котором лазерное расплавление производят при помощи подвижной лазерной головки (26).
14. Способ по п. 13, в котором этапы коррекции и восстановления осуществляют при помощи единого аппарата (25), содержащего соответственно щуп (27) и лазерную головку (26), и в котором аппарат (25) может посредством поворота, с одной стороны, ввести щуп (27) в контакт с передней кромкой пера (12) во время этапа коррекции и, с другой стороны, поместить лазерную головку (26) напротив передней кромки пера (12) во время этапа восстановления.
15. Способ по одному из предыдущих пунктов, в котором лазерное расплавление осуществляют при помощи метода LMD или микролазера.